НАНЕСЕНИЕ ДЕКОРАТИВНОЙ ЭМАЛИ НА ИЗДЕЛИЯ ИЗ ЯНТАРЯ
APPLYING DECORATIVE ENAMEL TO PRODUCTS FROM AMBER

Изобретение относится к области изготовления декоративных украшений из янтаря, а также к получению особых декоративных эффектов.
Известен патент на изобретение RU №2314934, в котором описан способ, заключающийся в том, что на пластине из янтаря, полученной методом прессования, вырезается рисунок. Затем в емкость с бесцветной эмалью, холодного химического отверждения, разогретой до температуры 43°С, погружается янтарная пластина с нанесенным рисунком и вакуумируется в течение 1,5 часов. Причем состояние вакуума поддерживают в течение 10 минут. После вакуумирования пластина янтаря, покрытая бесцветной эмалью, сушится при температуре 30-45°С на воздухе, в течение 24 часов. При осуществлении способа может использоваться только бесцветная эмаль.
Данная технология проста, однако требует наличия вакуумной камеры, кроме того, не обеспечивает требуемого декоративного эффекта, поскольку применяется бесцветная эмаль. Кроме того, из-за сил поверхностного натяжения на поверхности эмали, не обеспечивается 100-процентное залегание эмали только в вырезанные на поверхности янтаря выемки. Обязательно будут присутствовать частичные растекания эмали по поверхности изделия. Нанесенное покрытие в высушенном состоянии выглядит неаккуратно и требует впоследствии финишной обработки, как правило, шлифовки и полировки.
Задачей данного изобретения является получение декоративного эффекта от соединения декоративного изделия из янтаря с нанесенной эмалью, регулирование прозрачности и цвета получаемых изделий.
Технический результат отличается технологичностью и снижением трудоемкости, не требует применения сложного оборудования.
Технический результат достигается тем, что в основе изделия из янтаря делают выемки глубиной 0,5-1 мм, которые соответствуют будущему рисунку эмалью, и в них вручную заливают эмаль. Далее, в зависимости от технологии отверждения эмали, поступают по-разному.
Если применяется химически отверждаемая эмаль, изделие помещают в муфельную печь, разогретую до температуры 40-80°С, и выдерживают в печи от 4 до 24 часов, в зависимости от состава, толщины слоя и цвета эмали. Если применяется светоотверждаемая эмаль, изделие помещают в камеру с ультрафиолетовым излучением с длиной волны 195-480 нм, с временем выдержки 2-10 минут, в зависимости от состава, толщины слоя и цвета эмали. При необходимости осуществляется окончательная обработка затвердевшей эмали шлифовальной бумагой и абразивными (полировочными) пастами.
Данный способ применим в ювелирной промышленности.